(57)【要約】      （修正有）【課題】樹脂と比較してガスバリア性に優れ、ガラスフリットの焼結等の加熱工程を必要とせず、常温で封止可能な素子封止体を提供する。【解決手段】基板ガラス３と、該基板ガラス上に載置された素子４と、該素子を封止する保護ガラス２とを含む素子封止体１であって、前記保護ガラス及び前記基板ガラスの相互に接触する側の表面の表面粗さＲａが夫々２．０ｎｍ以下であることを特徴とする素子封止体である。【選択図】図１
2011029169.tif 000002
【特許請求の範囲】
【請求項１】
基板ガラスと、該基板ガラス上に載置された素子と、該素子を封止する保護ガラスとを含む素子封止体であって、
前記保護ガラス及び前記基板ガラスの相互に接触する側の表面の表面粗さＲａが夫々２．０ｎｍ以下であることを特徴とする素子封止体。
【請求項２】
前記保護ガラスと前記基板ガラスとの３０〜３８０℃における熱膨張係数の差が、５×１０−７／℃以内であることを特徴とする請求項１に記載の素子封止体。
【請求項３】
前記基板ガラス、及び前記保護ガラスは、オーバーフローダウンドロー法によって成形されていることを特徴とする請求項１又は２に記載の素子封止体。
【請求項４】
前記基板ガラス及び／又は前記保護ガラスの厚みは、３００μｍ以下であることを特徴とする請求項１〜３のいずれかに記載の素子封止体。
【請求項５】
前記素子の厚みは、５００μｍ以下であることを特徴とする請求項１〜４のいずれかに記載の素子封止体。
【請求項６】
前記基板ガラス及び／又は前記保護ガラスには、凹部が設けられていることを特徴とする請求項１〜５のいずれかに記載の素子封止体。
【請求項７】
前記保護ガラスは、前記素子を包囲し前記素子以上の厚みを有するスペースガラスと、前記素子を被覆するカバーガラスからなり、
前記スペースガラスの一方の表面が前記基板ガラスと接触し、他方の表面が前記カバーガラスと接触し、
前記スペースガラスの一方及び他方の表面と、前記カバーガラスの前記スペースガラスと接触する側の表面の表面粗さＲａは、夫々２．０ｎｍ以下であることを特徴とする請求項１〜６のいずれかに記載の素子封止体。
【請求項８】
前記保護ガラス及び前記基板ガラスの相互に接触する側の表面のＧＩ値が、夫々１０００ｐｃｓ／ｍ２以下であることを特徴とする請求項１〜６のいずれかに記載の素子封止体。
【請求項９】
前記スペースガラスの一方及び他方の表面と、前記カバーガラスの前記スペースガラスと接触する側の表面のＧＩ値が、夫々１０００ｐｃｓ／ｍ２以下であることを特徴とする請求項７に記載の素子封止体。
【請求項１０】
基板ガラス上に素子を載置し、該素子を保護ガラスによって封止する素子封止体の製造方法において、
前記基板ガラス及び前記保護ガラスの相互に接触する側の表面の表面粗さＲａが夫々２．０ｎｍ以下であることを特徴とする素子封止体の製造方法。
【請求項１１】
前記保護ガラス及び前記基板ガラスの相互に接触する側の表面のＧＩ値が１０００ｐｃｓ／ｍ２以下であることを特徴とする請求項１０に記載の素子封止体の製造方法。
【発明の詳細な説明】
【技術分野】
【０００１】
本発明は、液晶ディスプレイや有機ＥＬディスプレイ等のフラットパネルディスプレイに用いられる素子を、ガラスを用いて封止した素子封止体に関する。
【背景技術】
【０００２】
省スペース化の観点から、従来普及していたＣＲＴ型ディスプレイに替わり、近年は液晶ディスプレイ、プラズマディスプレイ、有機ＥＬディスプレイ、フィールドエミッションディスプレイ等のフラットパネルディスプレイが普及している。大型化が困難であり携帯電話等小型デバイスのディスプレイとして普及している有機ＥＬディスプレイは、液晶ディスプレイと比較して応答速度が速く、視野角に優れ、プラズマディスプレイと比較して消費電力が少ないため、大画面テレビとして量産されることが望まれており、大画面化に向けて各社が開発を進めているのが現状である。
【０００３】
有機ＥＬディスプレイに使用される発光素子は、酸素や水蒸気等の気体が接触することにより劣化する。従って有機ＥＬディスプレイに使用される基板には高いガスバリア性が求められるため、ガラス基板を用いることが考えられている。しかしながら、ガラス基板同士の接着に下記特許文献１に記載されているような樹脂系の封止剤を使用した場合、封止剤のガスバリア性が不十分となるおそれがあり、その場合には長期間の使用によって樹脂製の封止剤を透過して酸素や水蒸気等の気体が内部へと侵入し、発光素子が経年劣化するという問題が生じる。
【０００４】
上述した問題を解決するために、下記特許文献２では、ガラス基板同士を封止する場合において、低融点ガラスフリットを使用し加熱処理を行うことによって、発光素子を封止することが記載されている。下記特許文献２では、ＳｉＯ２、Ｂ２Ｏ３、Ａｌ２Ｏ３を含む基礎成分と、少なくとも１種類の吸収成分（ＣｕＯ、Ｆｅ２Ｏ３、Ｖ２Ｏ５、ＴｉＯ２）とを含むガラス部分を有してなるフリット組成物を約７００℃で焼結することによって、素子の封止を行うことが記載されている。
【０００５】
しかしながら、有機ＥＬディスプレイに使用される発光素子は高熱に弱いため、下記特許文献２に記載されているフリット組成物を用いた場合には、７００℃という高温焼結工程によって基板内の発光素子が破壊されるおそれがある。
【先行技術文献】
【特許文献】
【０００６】
【特許文献１】特開２００１−２０７１５２号公報
【特許文献２】特開２００８−０４４８３９号公報
【発明の概要】
【発明が解決しようとする課題】
【０００７】
本発明は、上述したような従来技術の問題点を解決するためになされたものであって、ガスバリア性に優れ、常温で封止可能な素子封止体、及びその製造方法を提供することを目的とする。
【課題を解決するための手段】
【０００８】
請求項１に係る発明は、基板ガラスと、該基板ガラス上に載置された素子と、該素子を封止する保護ガラスとを含む素子封止体であって、前記保護ガラス及び前記基板ガラスの相互に接触する側の表面の表面粗さＲａが夫々２．０ｎｍ以下であることを特徴とする素子封止体に関する。
【０００９】
請求項２に係る発明は、前記保護ガラスと前記基板ガラスとの３０〜３８０℃における熱膨張係数の差が、５×１０−７／℃以内であることを特徴とする請求項１に記載の素子封止体に関する。
【００１０】
請求項３に係る発明は、前記基板ガラス、及び前記保護ガラスは、オーバーフローダウンドロー法によって成形されていることを特徴とする請求項１又は２に記載の素子封止体に関する。
【００１１】
請求項４に係る発明は、前記基板ガラス及び／又は前記保護ガラスの厚みは、３００μｍ以下であることを特徴とする請求項１〜３のいずれかに記載の素子封止体に関する。
【００１２】
請求項５に係る発明は、前記素子の厚みは、５００μｍ以下であることを特徴とする請求項１〜４のいずれかに記載の素子封止体に関する。
【００１３】
請求項６に係る発明は、前記基板ガラス及び／又は前記保護ガラスには、凹部が設けられていることを特徴とする請求項１〜５のいずれかに記載の素子封止体に関する。
【００１４】
請求項７に係る発明は、前記保護ガラスは、前記素子を包囲し前記素子以上の厚みを有するスペースガラスと、前記素子を被覆するカバーガラスからなり、前記スペースガラスの一方の表面が前記基板ガラスと接触し、他方の表面が前記カバーガラスと接触し、前記スペースガラスの一方及び他方の表面と、前記カバーガラスの前記スペースガラスと接触する側の表面の表面粗さＲａは、夫々２．０ｎｍ以下であることを特徴とする請求項１〜６のいずれかに記載の素子封止体に関する。
【００１５】
請求項８に係る発明は、前記保護ガラス及び前記基板ガラスの相互に接触する側の表面のＧＩ値が、夫々１０００ｐｃｓ／ｍ２以下であることを特徴とする請求項１〜６のいずれかに記載の素子封止体に関する。
【００１６】
請求項９に係る発明は、前記スペースガラスの一方及び他方の表面と、前記カバーガラスの前記スペースガラスと接触する側の表面のＧＩ値が、夫々１０００ｐｃｓ／ｍ２以下であることを特徴とする請求項７に記載の素子封止体に関する。
【００１７】
請求項１０に係る発明は、基板ガラス上に素子を載置し、該素子を保護ガラスによって封止する素子封止体の製造方法において、前記基板ガラス及び前記保護ガラスの相互に接触する側の表面の表面粗さＲａが夫々２．０ｎｍ以下であることを特徴とする素子封止体の製造方法に関する。
【００１８】
請求項１１に係る発明は、前記保護ガラス及び前記基板ガラスの相互に接触する側の表面のＧＩ値が１０００ｐｃｓ／ｍ２以下であることを特徴とする請求項１０に記載の素子封止体の製造方法に関する。
【発明の効果】
【００１９】
請求項１に係る発明によれば、基板ガラスと、該基板ガラス上に載置された素子と、該素子を封止する保護ガラスとを含む素子封止体であって、前記保護ガラス及び前記基板ガラスの相互に接触する側の表面の表面粗さＲａが夫々２．０ｎｍ以下であることから、保護ガラスと基板ガラスとの接触面が平滑であるため密着性が良く、保護ガラスと基板ガラスとによって素子を強固に安定して封止することが可能となる。樹脂製封止剤を使用せず、ガラス同士の接着によって封止されているから、ガスバリア性に優れ、酸素や水蒸気等の気体が樹脂層を透過することによって素子が劣化するのを防止することができる。また、ガラスフリットの焼結工程を必要としないため、素子が加熱されることも無く、常温で封止を行うことができ、素子が加熱工程によって劣化するのを防止することができる。
【００２０】
一方、Ｒａが２．０ｎｍを超えると、密着性が低下し、保護ガラスと基板ガラスとを接着剤やガラスフリットの焼結工程無しで強固に封止することができない。
【００２１】
請求項２に係る発明によれば、前記保護ガラスと前記基板ガラスとの３０〜３８０℃における熱膨張係数の差が、５×１０−７／℃以内であることから、熱反り等が生じにくい素子封止体とすることが可能となる。
【００２２】
請求項３に係る発明によれば、前記保護ガラス、及び前記基板ガラスは、オーバーフローダウンドロー法によって成形されていることから、研磨工程を必要とすることなく極めて表面精度の高いガラスを得ることが可能となる。これにより、保護ガラスと基板ガラスによって素子をより強固に封止することが可能となる。
【００２３】
請求項４に係る発明によれば、前記基板ガラス及び／又は前記保護ガラスの厚みは、３００μｍ以下であることから、ガラスの可撓性によって、素子を覆うようにして封止することが可能となる。
【００２４】
請求項５に係る発明によれば、前記素子の厚みは、５００μｍ以下であることから、基板ガラス上に素子を嵌め込む凹部を設けなくても保護ガラスを貼り付けることによって素子を適切に封止することが可能となる。
【００２５】
請求項６に係る発明によれば、前記基板ガラス及び／又は前記保護ガラスには、凹部が設けられていることから、素子の厚みを避けつつ、基板ガラスと保護ガラスとを封止することができる。
【００２６】
請求項７に係る発明によれば、前記保護ガラスは、前記素子を包囲し前記素子以上の厚みを有するスペースガラスと、前記素子を被覆するカバーガラスからなることから、素子の厚みによる制限なく封止体を作製することが可能となる。前記スペースガラスの一方の表面が前記基板ガラスと接触し、他方の表面が前記カバーガラスと接触し、前記スペースガラスの一方及び他方の表面と、前記カバーガラスの前記スペースガラスと接触する側の表面の表面粗さＲａは、夫々２．０ｎｍ以下であることから、接触面が平滑で密着性が良く、素子を強固に安定して封止することが可能となる。
【００２７】
請求項８、９に係る発明によれば、ガラス同士が接触する表面のＧＩ値が夫々１０００ｐｃｓ／ｍ２以下であることから、接触面が清浄であるため表面の活性度が損なわれておらず、接着剤を使用しなくてもより強固に安定して封止することが可能となる。
【００２８】
請求項１０に係る発明によれば、基板ガラス上に素子を載置し、素子を保護ガラスによって封止する素子封止体の製造方法において、基板ガラス及び保護ガラスの相互に接触する側の表面の表面粗さのＲａが夫々２．０ｎｍ以下であることから、上述した素子封止体を常温で作製することができる。
【００２９】
請求項１１に係る発明によれば、保護ガラス及び基板ガラスの相互に接触する側の表面のＧＩ値が夫々１０００ｐｃｓ／ｍ２以下であることから、より強固に安定して封止された素子封止体を常温で製造することができる。
【図面の簡単な説明】
【００３０】
【図１】本発明に係る素子封止体の図であって、（ａ）は平面図、（ｂ）はＡ−Ａ線断面図である。
【図２】保護ガラス、及び、基板ガラスの製造装置の説明図である。
【図３】基板ガラスに凹部が設けられた図であって、（ａ）は平面図、（ｂ）はＢ−Ｂ線断面図である。
【図４】保護ガラスがスペースガラスとカバーガラスとからなっている形態の素子封止体の図であって、（ａ）は平面図、（ｂ）はＣ−Ｃ線断面図である
【図５】保護ガラスの縁部に固定層を設けた形態の図であって、（ａ）は平面図、（ｂ）はＤ−Ｄ線断面図である。
【発明を実施するための形態】
【００３１】
以下、本発明に係る素子封止体の好適な実施形態について、図面を参照しつつ説明する。
【００３２】
本発明に係る素子封止体（１）は、図１に示す通り、基板ガラス（３）上に載置された素子（４）を覆うように保護ガラス（２）が設けられており、保護ガラス（２）と基板ガラス（３）とは、樹脂製接着剤やガラスフリット等を使用することなく相互に接着して、素子（４）を封止している。
【００３３】
保護ガラス（２）は、ケイ酸塩ガラスが用いられ、好ましくはシリカガラス、ホウ珪酸ガラスが用いられ、最も好ましくは無アルカリガラスが用いられる。無アルカリガラスを使用すると、シリカコートを施す必要がなく、工程数、コストを削減することができる。保護ガラス（２）にアルカリ成分が含有されていると、アルカリ成分が溶出し、素子を損傷させるおそれがある。尚、ここで無アルカリガラスとは、アルカリ成分（アルカリ金属酸化物）が実質的に含まれていないガラスのことであって、具体的には、アルカリ成分の重量比が１０００ｐｐｍ以下のガラスのことである。本発明でのアルカリ成分の重量比は、好ましくは５００ｐｐｍ以下であり、より好ましくは３００ｐｐｍ以下である。
【００３４】
保護ガラス（２）の厚みは、好ましくは３００μｍ以下、より好ましくは１μｍ〜２００μｍ、最も好ましくは１μｍ〜１００μｍである。これにより保護ガラス（２）の厚みをより薄くして、適切な可撓性を付与することができ、基板ガラス（３）上に載置された素子（４）の上から直接保護ガラス（２）で覆うことによって適切に封止を行うことができるからである。保護ガラス（２）の厚みが１μｍ未満であると、保護ガラス（２）の強度が不足がちになり、衝撃により破損するおそれがある。
【００３５】
基板ガラス（３）は、保護ガラス（２）と同様、ケイ酸塩ガラス、シリカガラス、ホウ珪酸ガラス、無アルカリガラス等が用いられる。基板ガラス（３）については、保護ガラス（２）との３０〜３８０℃における熱膨張係数の差が、５×１０−７／℃以内のガラスを使用することが好ましい。これにより膨張率の差による熱反り等が生じ難く、安定した封止状態を維持できる素子封止体（１）とすることが可能となる。
【００３６】
保護ガラス（２）及び基板ガラス（３）の相互に接触する側の表面の表面粗さＲａは夫々２．０ｎｍ以下である。表面粗さＲａが２．０ｎｍを超えると、密着性が低下し、保護ガラス（２）と基板ガラス（３）によって素子（４）を接着剤やガラスフリットの焼結無しで強固に封止することができない。保護ガラス（２）及び基板ガラス（３）の上記表面の表面粗さＲａは、夫々１．０ｎｍ以下であることが好ましく、０．５ｎｍ以下であることがより好ましく、０．２ｎｍ以下であることが最も好ましい。
【００３７】
保護ガラス（２）及び基板ガラス（３）の相互に接触する側の表面のＧＩ値は、夫々１０００ｐｃｓ／ｍ２以下であることが好ましい。これにより、保護ガラス（２）と基板ガラス（３）との接触面が清浄であるため表面の活性度が損なわれておらず、接着剤やガラスフリットの焼結を使用しなくても保護ガラス（２）と基板ガラス（３）によって素子（４）をより強固に安定して封止することが可能となる。本明細書においてＧＩ値とは、１ｍ２の領域内に存在する長径１μｍ以上の不純粒子の個数（ｐｃｓ）のことである。保護ガラス（２）及び基板ガラス（３）の上記表面のＧＩ値は、夫々５００ｐｃｓ／ｍ２以下であることがより好ましく、１００ｐｃｓ／ｍ２以下であることが最も好ましい。
【００３８】
本発明に使用される保護ガラス（２）及び基板ガラス（３）は、ダウンドロー法によって成形されていることが好ましい。保護ガラス（２）及び基板ガラス（３）の表面をより滑らかに成形することができるからである。特に、図２に示すオーバーフローダウンドロー法は、成形時にガラス板の両面が、成形部材と接触しない成形法であり、得られたガラス板の両面（透光面）には傷が生じ難く、研磨しなくても高い表面品位を得ることができるからである。これにより、保護ガラス（２）と基板ガラス（３）によって素子（４）をより強固に封止することが可能となる。
【００３９】
断面が楔型の成形体（６）の下端部（６１）から流下した直後のガラスリボン（Ｇ）は、冷却ローラ（７）によって幅方向の収縮が規制されながら下方へ引き伸ばされて所定の厚みまで薄くなる。次に、前記所定厚みに達したガラスリボン（Ｇ）を徐冷炉（アニーラ）で徐々に冷却し、ガラスリボン（Ｇ）の熱歪を除き、ガラスリボン（Ｇ）を所定寸法に切断する。これにより、保護ガラス（２）又は基板ガラス（３）となるガラスシートが成形される。
【００４０】
保護ガラス（２）及び基板ガラス（３）のうち、厚みが小さい方のガラスの端辺が他方のガラスの端辺から食み出していない場合には、基板ガラス（３）と保護ガラス（２）とが剥離するのを防止することができる。厚みが小さい方のガラスの端辺が食み出していると、ハンドリング時に食み出した部分に何かが引っかかることによって、保護ガラス（２）と基板ガラス（３）とが剥離する可能性がある。保護ガラス（２）と基板ガラス（３）とが同一の大きさである場合にも、引っかかり部が形成されず保護ガラス（２）と基板ガラス（３）とが剥離するのを防止することができる。
【００４１】
保護ガラス（２）及び基板ガラス（３）のうち、厚みが小さい方のガラスの端辺が他方のガラスの端辺から食み出している場合には、素子（４）を封止後に基板ガラス（３）と保護ガラス（２）とを剥離させることが可能である。本発明に係る素子封止体（１）を使用した電子デバイスの廃棄時に、素子とガラスとを容易に分離させることが可能となり、ガラスのリサイクルを容易にすることが可能となる。
【００４２】
封止される素子（４）は、特に限定されず、熱変換素子を含む各種ＭＥＭＳデバイス等を使用することができる。本発明にかかる素子封止体（１）は、透光性に優れる保護ガラス（２）で封止を行うため、受光素子や発光素子、光電変換素子、タッチパネル等を適切に封止することができる。本発明に係る素子封止体（４）は、ガスバリア性に優れ、低温で封止を行うことが可能であることから、有機ＥＬ素子等の発光体素子を特に適切に封止することができる。
【００４３】
素子（４）の厚みは、５００μｍ以下であることが好ましい。これにより、基板ガラス（３）上に素子（４）を嵌め込む凹部を設けなくても保護ガラス（２）で覆うことによって素子（４）を封止することが可能となるからである。素子（４）の厚みが５００μｍを超える場合には、図３に示す通り、エッチング等によって、基板ガラス（４）上に素子（４）の嵌合に見合った凹部（４１）を作製し、素子（４）を凹部（４１）に嵌め込んだ後に保護ガラス（２）で覆うことによって封止を行えばよい。また、素子（４）の厚みの分だけ基板ガラス（３）のエッチングを行い、素子（４）の上面と基板ガラス（４）の表面の高さを揃えることが好ましい。保護ガラス（２）で素子（４）を覆った場合に、盛り上がりや凹みが形成されるのを防止するためである。図３では、基板ガラス（４）に凹部（４１）を形成しているが、この形態には限定されず、保護ガラス（２）上に凹部（４１）を形成してもよいし、基板ガラス（３）と保護ガラス（２）の両方に凹部（４１）を形成してもよい。
【００４４】
基板ガラス（３）と保護ガラス（２）との接触面積と、基板ガラス（３）と素子（４）との接触面積の比は、１：０．１９〜１：２４．３であることが好ましく、１：０．５６〜１：１１．８であることがより好ましく、１：１．７８〜１：６．７６であることが最も好ましい。基板ガラス（３）と保護ガラス（２）との接触面積（接着面積）が少なすぎると、十分に封止することができないおそれがあり、また、基板ガラス（３）と保護ガラス（２）との接触面積（接着面積）が多すぎると、素子を効率よく配置することができなくなるおそれがある。
【００４５】
図４は、保護ガラスがスペースガラスとカバーガラスとからなっている形態の封止体の図であって、（ａ）は平面図、（ｂ）はＣ−Ｃ線断面図である。
【００４６】
本実施形態に係る素子封止体（１）は、保護ガラス（２）がスペースガラス（２１）とカバーガラス（２２）とからなっている。スペースガラス（２１）、カバーガラス（２２）共に、オーバーフローダウンドロー法で成形されていることが好ましい。高い表面品位を有するからである。スペースガラス（２１）は、素子（４）の厚み以上の厚みを有することが好ましい。スペースガラス（２１）は、公知のレーザー等によって、素子（４）と嵌合する孔が形成される。
【００４７】
基板ガラス（３）上に素子（４）を載置し、該素子（４）を周囲から包囲するようにスペースガラス（２１）を基板ガラス（３）と接触させる。その後に、素子（４）が上方から覆われるようにスペースガラス（２１）とカバーガラス（２２）を接触させ、封止を行う。スペースガラス（２１）の一方の表面が基板ガラス（３）と接触し、他方の表面がカバーガラス（２２）と接触して接触するため、スペースガラス（２１）の一方及び他方の表面、カバーガラス（２２）のスペースガラス（２１）と接触する側の表面、基板ガラス（３）のスペースガラス（２１）と接触する側の表面の表面粗さＲａは、夫々２．０ｎｍ以下であり、また、これらの表面のＧＩ値は、夫々１０００ｐｃｓ／ｍ２以下であることが好ましい。
【００４８】
図５は、保護ガラスの縁部に固定層を設けた形態の図であって、（ａ）は平面図、（ｂ）はＤ−Ｄ線断面図である。
【００４９】
本発明に係る素子封止体（１）は、図３に示す実施形態と同様に、基板ガラス（３）上に素子（４）を載置し、素子（４）を覆うように保護ガラス（２）を設けた後、図５に示すように、保護ガラス（２）縁部を固定層（５）によって固定することが好ましい。これにより、保護ガラス（２）端部から剥離が開始するのを防ぐことができる。
【００５０】
固定層（５）は、図５に示すように、保護ガラス（２）の縁部に沿うように基板ガラス（３）上に設けられる。固定層（５）は、保護ガラス（２）の厚みよりも高く設けられることが好ましい。保護ガラス（２）の縁部から剥離が開始するのを防止するためである。また、図５に示す形態には特に限定されることはなく、保護ガラス（２）の縁部を覆うように、基板ガラス（２）と保護ガラス（３）とに跨って設けられてもよい。固定層（５）には特にガスバリア性は必要とされず、専ら保護ガラス（２）の固定の目的のみに使用される。従って、固定層（５）として、一般的に公知の樹脂等を使用することができる。また、固定層（５）は、基板ガラス（３）上に、成形や加工工程によってリブ状のガラスとして予め設けられていてもよい。
【実施例】
【００５１】
以下、本発明の素子封止体を実施例に基づいて詳細に説明するが、本発明はこれらの実施例に限定されるものではない。
【００５２】
縦１００ｍｍ、横１００ｍｍ、厚み７００μｍの矩形状の透明なガラス板を基板ガラスとして使用した。基板ガラスの上に積層する保護ガラスとして、縦８０ｍｍ、横８０ｍｍ、厚み１００μｍの保護ガラスを使用した。基板ガラスと保護ガラスは、日本電気硝子株式会社製の無アルカリガラス（製品名：ＯＡ−１０Ｇ、３０〜３８０℃における熱膨張係数：３８×１０−７／℃）を使用した。オーバーフローダウンドロー法によって成形されたガラスを、未研磨の状態でそのまま使用するか、研磨及びケミカルエッチングの量を適宜制御することによって、表面粗さＲａの制御を行った。基板ガラス、及び保護ガラスの接触面側のＲａをＶｅｅｃｏ社製ＡＦＭ（Ｎａｎｏｓｃｏｐｅ  ＩＩＩ  ａ）を用い、スキャンサイズ１０μｍ、スキャンレイト１Ｈｚ、サンプルライン５１２の条件で測定した。表面粗さＲａは、測定範囲１０μｍ四方の測定値から算出した。測定後、表１で示した試験区に基板ガラス及び保護ガラスの夫々について区分けを行った。
【００５３】
区分けを行った基板ガラス及び保護ガラスについて、洗浄、及び室内の空調を制御することによって水中、及び空気中に含まれる塵埃の量の調節を行い、基板ガラス及び保護ガラスの接触面側に付着する塵埃の量の調節を行うことによって、ＧＩ値の制御を行った。ＧＩ値については、日立ハイテク電子エンジニアリング株式会社製のＧＩ７０００で測定を行った。
【００５４】
その後、それぞれ表１に示された区分けに従って、基板ガラスの上中央にインクを１滴垂らし、さらにその上から保護ガラスで覆い、基板ガラスと保護ガラスとを密着させることにより、実施例１〜８、比較例１〜３の封止体を得た。
【００５５】
得られた封止体について、インクの漏出の有無による封止度合いの評価を行った。ガラス同士が接着しなかったものに×を、封止体を傾けても、インクが漏出しなかったものに○を、保護ガラスを押圧しても全くインクが漏出しなかったものを◎とすることによって封着性の判定を行った。結果を表１に示す。
【００５６】
【表１】
2011029169.tif 000003
【００５７】
表１に示される通り、保護ガラスと基板ガラスの表面粗さＲａがいずれも２．０ｎｍ以下の実施例１〜８については、保護ガラスと基板ガラスは十分な密着性を有しており、封止できていることが分かる。それに対して、ＧＩ値が低いにも係らずいずれかのガラスの表面粗さＲａが２．５ｎｍ以上の比較例１〜３については、接触面が粗いことから保護ガラスと基板ガラスの密着性が低く、封止が不完全であることが分かる。
【産業上の利用可能性】
【００５８】
本発明は、有機ＥＬ等の発光素子の封止に好適に使用することができる。
【符号の説明】
【００５９】
１    素子封止体
２    保護ガラス
２１  スペースガラス
２２  カバーガラス
３    基板ガラス
４    素子
４１  凹部
５    固定層
【図１】
2011029169.tif 000004
【図２】
2011029169.tif 000005
【図３】
2011029169.tif 000006
【図４】
2011029169.tif 000007
【図５】
2011029169.tif 000008